(57)【特許請求の範囲】
【請求項１】
離型基材と、前記離型基材の上に形成される蛍光体層と、前記蛍光体層を被覆するように、前記離型基材の上に形成される接着剤層とを備え、
前記蛍光体層は、蛍光体粒子および光散乱粒子が分散された樹脂からなり、ハウジングおよび発光ダイオードを封止する封止層を被覆するために用いられ、
前記接着剤層は、前記接着剤層の前記離型基材が接触している面と反対側の表面が前記ハウジングおよび前記封止層に接着するために用いられることを特徴とする、蛍光体層転写シート。
【請求項２】
前記蛍光体層は、互いに間隔を隔てて複数整列配置される蛍光体部を備えていることを特徴とする、請求項１に記載の蛍光体層転写シート。
【請求項３】
前記光散乱粒子の前記蛍光体粒子に対する含有割合が、０．７〜１．３であることを特徴とする、請求項１または２に記載の蛍光体層転写シート。
【請求項４】
ベース基板、および、前記ベース基板の上面から上方に立設されるハウジングを備える基板と、
前記ハウジングによって仕切られる各領域内に設けられる発光ダイオードと、
前記基板の上に、前記発光ダイオードを被覆するように設けられる、請求項１〜３のいずれか一項に記載の蛍光体層転写シートにより転写された蛍光体層とを備え、
前記ハウジングによって仕切られる各領域内に、封止層が充填されており、
前記蛍光体層は、前記蛍光体層の下面と前記ハウジングおよび前記封止層の上面との間に接着剤層が挟まれるように、前記ハウジングおよび前記封止層の上に形成されていることを特徴とする、発光装置。
【発明の詳細な説明】
【技術分野】
【０００１】
本発明は、蛍光体層および発光装置、詳しくは、白色発光装置として好適に用いられる発光装置およびそれに用いられる蛍光体層に関する。
【背景技術】
【０００２】
近年、高エネルギーの光を発光できる発光装置として、白色発光装置が知られている。白色発光装置には、例えば、青色光を発光するＬＥＤ（発光ダイオード）と、青色光を黄色光に変換でき、ＬＥＤを被覆する蛍光体層とが設けられており、白色発光装置は、ＬＥＤから発光された青色光と、それが蛍光体層で変換された黄色光との混色によって、高エネルギーの白色光を発光する。
【０００３】
具体的には、例えば、蛍光体を樹脂中に分散させて成型した樹脂シートを青色ＬＥＤチップの上側に設けた白色発光装置が提案されている（例えば、特許文献１参照。）。
【先行技術文献】
【特許文献】
【０００４】
【特許文献１】特開２００３−４６１３３号公報
【発明の概要】
【発明が解決しようとする課題】
【０００５】
しかるに、青色ＬＥＤは、通常、ウエハをダイシングすることにより、１つのウエハから複数製造されるが、ウエハ内には、発光波長にばらつきがある。そのため、かかるウエハのダイシングにより製造される各青色ＬＥＤ間において、発光波長のばらつきを生じ、そのため、各青色ＬＥＤから発光される青色光間において、色度のばらつきが増大する。
【０００６】
そのため、各青色ＬＥＤから発光される青色光と、各青色ＬＥＤに対応する蛍光体層により変換された黄色光との混色により得られる各白色光間にも、色度のばらつきが増大するという不具合がある。
【０００７】
本発明の目的は、色度のばらつきを低減することのできる蛍光体層、および、それを備える発光装置を提供することにある。
【課題を解決するための手段】
【０００８】
上記目的を達成するために、本発明の蛍光体層は、蛍光体粒子および光散乱粒子が分散された樹脂からなることを特徴としている。
【０００９】
また、本発明の発光装置は、基板と、前記基板の上に設けられる発光ダイオードと、前記基板の上に、前記発光ダイオードを被覆するように設けられる上記した蛍光体層とを備えていることを特徴としている。
【発明の効果】
【００１０】
本発明の蛍光体層は、蛍光体粒子および光散乱粒子が分散された樹脂からなるので、本発明の発光装置では、各発光ダイオード間において発光波長のばらつきが生じていても、各発光ダイオードを被覆する蛍光体層により、色度のばらつきを低減しながら所望の色の光に変換することができる。
【００１１】
そのため、本発明の蛍光体層を備える本発明の発光装置は、それらの発光装置間において色度のばらつきが低減された発光を達成することができる。
【図面の簡単な説明】
【００１２】
【図１】図１は、本発明の蛍光体層の一実施形態を備える蛍光体層転写シートの平面図を示す。
【図２】図２は、蛍光体層転写シートを製造するための工程図であって、（ａ）は、離型基材を用意する工程、（ｂ）は、粒子含有樹脂組成物を離型基材の上に塗布する工程、（ｃ）は、蛍光体層を形成する工程、（ｄ）は、接着剤組成物を離型基材の上に塗布する工程、（ｅ）は、接着剤層を形成する工程を示す。
【図３】図３は、本発明の発光装置の一実施形態を製造するための工程図であって、（ａ）は、基板および発光ダイオードを用意する工程、（ｂ）は、蛍光体層転写シートによって、蛍光体層を基板の上に転写する工程、（ｃ）は、接着剤層を硬化させる工程、（ｄ）は、レンズを蛍光体部の上に設置する工程を示す。
【図４】図４は、実施例１および比較例１の蛍光体層転写シートの色度測定の結果であるｘｙ色度図を示す。
【発明を実施するための形態】
【００１３】
本発明の蛍光体層は、蛍光体粒子および光散乱粒子が分散された樹脂からなる。具体的には、蛍光体層は、樹脂に、蛍光体粒子および光散乱粒子を分散させた粒子含有樹脂組成物から形成されている。
【００１４】
蛍光体粒子を形成する蛍光体は、例えば、青色光を黄色光に変換することのできる黄色蛍光体などが挙げられる。そのような蛍光体としては、例えば、複合金属酸化物や金属硫化物などに、例えば、セリウム（Ｃｅ）やユウロピウム（Ｅｕ）などの金属原子がドープされた蛍光体が挙げられる。
【００１５】
具体的には、蛍光体としては、例えば、Ｙ３Ａｌ５Ｏ１２:Ｃｅ（ＹＡＧ（イットリウム・アルミニウム・ガーネット）：Ｃｅ）、（Ｙ，Ｇｄ）３Ａｌ５Ｏ１２:Ｃｅ、Ｔｂ３Ａｌ３Ｏ１２:Ｃｅ、Ｃａ３Ｓｃ２Ｓｉ３Ｏ１２:Ｃｅ、Ｌｕ２ＣａＭｇ２（Ｓｉ，Ｇｅ）３Ｏ１２:Ｃｅなどのガーネット型結晶構造を有するガーネット型蛍光体、例えば、（Ｓｒ，Ｂａ）２ＳｉＯ４:Ｅｕ、Ｃａ３ＳｉＯ４Ｃｌ２:Ｅｕ、Ｓｒ３ＳｉＯ５:Ｅｕ、Ｌｉ２ＳｒＳｉＯ４:Ｅｕ、Ｃａ３Ｓｉ２Ｏ７:Ｅｕなどのシリケート蛍光体、例えば、ＣａＡｌ１２Ｏ１９:Ｍｎ、ＳｒＡｌ２Ｏ４:Ｅｕなどのアルミネート蛍光体、例えば、ＺｎＳ:Ｃｕ，Ａｌ、ＣａＳ:Ｅｕ、ＣａＧａ２Ｓ４:Ｅｕ、ＳｒＧａ２Ｓ４:Ｅｕなどの硫化物蛍光体、例えば、ＣａＳｉ２Ｏ２Ｎ２:Ｅｕ、ＳｒＳｉ２Ｏ２Ｎ２:Ｅｕ、ＢａＳｉ２Ｏ２Ｎ２:Ｅｕ、Ｃａ−α−ＳｉＡｌＯＮなどの酸窒化物蛍光体、例えば、ＣａＡｌＳｉＮ３:Ｅｕ、ＣａＳｉ５Ｎ８:Ｅｕなどの窒化物蛍光体、例えば、Ｋ２ＳｉＦ６:Ｍｎ、Ｋ２ＴｉＦ６:Ｍｎなどのフッ化物系蛍光体などが挙げられる。好ましくは、ガーネット型蛍光体、さらに好ましくは、Ｙ３Ａｌ５Ｏ１２:Ｃｅが挙げられる。
【００１６】
蛍光体粒子の形状は、特に限定されず、例えば、略球形状、略平板形状、略針形状などが挙げられる。
【００１７】
また、蛍光体粒子の平均粒子径（最大長さの平均）は、例えば、０．１〜３０μｍ、好ましくは、０．２〜２０μｍである。蛍光体粒子の平均粒子径は、粒度分布測定装置により測定される。
【００１８】
蛍光体粒子は、単独使用または併用することができる。
【００１９】
蛍光体粒子の含有割合は、粒子含有樹脂組成物に対して、例えば、５〜２０質量％、好ましくは、７〜１５質量％である。また、蛍光体粒子の樹脂１００質量部に対する含有割合は、例えば、５〜３０質量部、好ましくは、７〜２０質量部である。
【００２０】
光散乱粒子としては、例えば、シリカ（酸化ケイ素）粒子、アルミナ（酸化アルミニウム）粒子、チタニア（酸化チタン）粒子などの無機粒子、例えば、アクリル樹脂粒子、ポリスチレン樹脂粒子  、シリコーン樹脂粒子などの有機粒子などが挙げられる。
【００２１】
好ましくは、光散乱作用の観点から、無機粒子が挙げられる。
【００２２】
また、光散乱粒子の屈折率ｎは、光散乱作用の観点から、例えば、１．１０〜２．００、好ましくは、１．３０〜１．７０である。なお、屈折率は、ＪＩＳ  Ｋ  ７１４２の記載に準拠して測定される。
【００２３】
また、光散乱粒子の形状としては、例えば、略球形状、略回転楕円形状（例えば、略長球形状、略扁球形状など）、略平板形状、略針（棒）形状などが挙げられる。好ましくは、略球形状が挙げられる。
【００２４】
光散乱粒子は、その製造において、上記した形状にそのまま合成される。あるいは、光散乱粒子は、その製造において、一旦、大きい粒子として合成された後、それを破砕することにより得ることもできる。
【００２５】
光散乱粒子の平均粒子径（最大長さの平均）は、例えば、１〜２０μｍ、好ましくは、２〜１０μｍである。光散乱粒子の平均粒子径が上記範囲にない場合には、蛍光体粒子による光変換を阻害する場合がある。光散乱粒子の平均粒子径は、粒度分布測定装置により測定される。
【００２６】
光散乱粒子は、単独使用または２種以上併用することができる。
【００２７】
光散乱粒子の含有割合は、粒子含有樹脂組成物に対して、例えば、５〜２０質量％、好ましくは、７〜１５質量％である。また、光散乱粒子の樹脂１００質量部に対する含有割合は、例えば、５〜３０質量部、好ましくは、７〜２０質量部である。
【００２８】
光散乱粒子の含有割合が上記範囲に満たない場合には、各発光ダイオード１１（後述）の発光波長のばらつきに起因する色度のばらつきを十分に低減できない場合がある。一方、光散乱粒子の含有割合が上記範囲を超える場合には、蛍光体層の機械強度が低下する場合がある。
【００２９】
また、光散乱粒子の蛍光体粒子に対する含有割合（光散乱粒子の質量部／蛍光体粒子の質量部）は、例えば、０．７〜１．３、好ましくは、０．７５〜１．０、さらに好ましくは、０．７５を超過し、１．０未満である。
【００３０】
換言すれば、蛍光体粒子の光散乱粒子に対する含有割合（蛍光体粒子の質量部／光散乱粒子の質量部）は、例えば、０．８〜１．５であり、好ましくは、１．０〜１．３、さらに好ましくは、１．０を超過し、１．３未満である。光散乱粒子の蛍光体粒子に対する含有割合が上記範囲を超える場合には、光散乱粒子が蛍光体粒子による光変換を阻害する場合がある。一方、光散乱粒子の蛍光体粒子に対する含有割合が上記範囲に満たない場合には、各発光ダイオード１１の発光波長のばらつきに起因する色度のばらつきを十分に低減できない場合がある。
【００３１】
樹脂は、蛍光体粒子および光散乱粒子を分散させるマトリックスであって、例えば、エポキシ樹脂、シリコーン樹脂、アクリル樹脂などの透明樹脂などが挙げられる。
【００３２】
好ましくは、耐久性の観点から、エポキシ樹脂、シリコーン樹脂が挙げられる。
【００３３】
エポキシ樹脂としては、例えば、ビスフェノール型エポキシ樹脂（例えば、ビスフェノールＡ型エポキシ樹脂、ビスフェノールＦ型エポキシ樹脂、水素添加ビスフェノールＡ型エポキシ樹脂など）、ノボラック型エポキシ樹脂（例えば、フェノールノボラック型エポキシ樹脂など）などの芳香族系エポキシ樹脂、例えば、トリエポキシプロピルイソシアヌレート（トリグリシジルイソシアヌレート）、ヒダントインエポキシ樹脂などの含窒素環エポキシ樹脂、例えば、脂肪族系エポキシ樹脂、例えば、ジシクロ環型エポキシ樹脂などの脂環式エポキシ樹脂、例えば、エチレングリコールジグリシジルエーテル、ポリエチレングリコールジグリシジルエーテルなどのグリシジルエーテル型エポキシ樹脂、例えば、トリアジン系エポキシ樹脂などが挙げられる。
【００３４】
エポキシ樹脂のエポキシ当量は、例えば、１００〜１２００ｇ／ｅｑｉｖ．である。エポキシ当量は、ＪＩＳＫ７２３６（２００１年）によって測定される。
【００３５】
また、エポキシ樹脂の２５℃における粘度は、例えば、８００〜６０００ｍＰａ・ｓである。
【００３６】
これらエポキシ樹脂は、単独使用または２種類以上併用することができる。
【００３７】
なお、エポキシ樹脂は、硬化剤を配合することにより、エポキシ樹脂組成物として調製することができる。
【００３８】
硬化剤は、加熱によりエポキシ樹脂を硬化させることができる潜在性硬化剤（エポキシ樹脂硬化剤）であって、例えば、イミダゾール化合物、アミン化合物、酸無水物化合物、アミド化合物、ヒドラジド化合物、イミダゾリン化合物などが挙げられる。
【００３９】
イミダゾール化合物としては、例えば、２−フェニルイミダゾール、２−メチルイミダゾール、２−エチル−４−メチルイミダゾールなどが挙げられる。
【００４０】
アミン化合物としては、例えば、エチレンジアミン、プロピレンジアミン、ジエチレントリアミン、トリエチレンテトラミンなどのポリアミン、または、これらのアミンアダクトなど、例えば、メタフェニレンジアミン、ジアミノジフェニルメタン、ジアミノジフェニルスルホンなどが挙げられる。
【００４１】
酸無水物化合物としては、例えば、無水フタル酸、無水マレイン酸、テトラヒドロフタル酸無水物、ヘキサヒドロフタル酸無水物、４−メチル−ヘキサヒドロフタル酸無水物、メチルナジック酸無水物、ピロメリット酸無水物、ドデセニルコハク酸無水物、ジクロロコハク酸無水物、ベンゾフェノンテトラカルボン酸無水物、クロレンディック酸無水物などが挙げられる。
【００４２】
アミド化合物としては、例えば、ジシアンジアミド、ポリアミドなどが挙げられる。
【００４３】
ヒドラジド化合物としては、例えば、アジピン酸ジヒドラジドなどが挙げられる。
【００４４】
イミダゾリン化合物としては、例えば、メチルイミダゾリン、２−エチル−４−メチルイミダゾリン、エチルイミダゾリン、イソプロピルイミダゾリン、２，４−ジメチルイミダゾリン、フェニルイミダゾリン、ウンデシルイミダゾリン、ヘプタデシルイミダゾリン、２−フェニル−４−メチルイミダゾリンなどが挙げられる。
【００４５】
これら硬化剤は、単独使用または２種類以上併用することができる。
【００４６】
硬化剤の配合割合は、硬化剤とエポキシ樹脂との当量比にもよるが、エポキシ樹脂１００質量部に対して、例えば、１〜８０質量部である。
【００４７】
エポキシ樹脂組成物は、上記したエポキシ樹脂および硬化剤を上記した配合割合で配合し、攪拌混合することにより、調製される。
【００４８】
シリコーン樹脂は、主として、シロキサン結合（−Ｓｉ−Ｏ−Ｓｉ−）からなる主鎖と、主鎖のケイ素原子（Ｓｉ）に、アルキル基（例えば、メチル基など）またはアルコキシル基（例えば、メトキシ基）などの有機基が結合した側鎖とを分子内に有している。
【００４９】
具体的には、シリコーン樹脂としては、例えば、脱水縮合型シリコーンレジン、付加反応型シリコーンレジン、過酸化物硬化型シリコーンレジン、湿気硬化型シリコーンレジン、硬化型シリコーンレジンなどが挙げられる。好ましくは、付加反応型シリコーンレジンなどが挙げられる。
【００５０】
シリコーン樹脂の２５℃における動粘度は、例えば、１０〜３０ｍｍ２／ｓである。
【００５１】
樹脂は、単独使用または２種以上併用することができる。
【００５２】
樹脂の配合割合は、粒子含有樹脂組成物において、上記した蛍光体粒子および光散乱粒子の残部であって、具体的には、例えば、６０〜９０質量％、好ましくは、７０〜８６質量％である。
【００５３】
粒子含有樹脂組成物は、樹脂に、蛍光体粒子および光散乱粒子を上記した割合で配合して、攪拌混合することにより、調製する。
【００５４】
図１は、本発明の蛍光体層の一実施形態を備える蛍光体層転写シートの平面図、図２は、蛍光体層転写シートを製造するための工程図、図３は、本発明の発光装置の一実施形態を製造するための工程図を示す。なお、図１において、便宜的に、紙面上下方向を前後方向、紙面左右方向を左右方向とする。
【００５５】
次に、上記した粒子含有樹脂組成物からなる蛍光体層およびそれを備える発光装置について、図１〜図３を参照して説明する。
【００５６】
図１および図２（ｅ）において、この蛍光体層転写シート１は、略平板矩形状に形成されており、離型基材２と、離型基材２の上に形成される蛍光体層３と、蛍光体層３の上に形成される接着剤層４とを備えている。
【００５７】
離型基材２は、平面視において、蛍光体層転写シート１の外形形状に対応するように形成されており、具体的には、略平板矩形シート形状に形成されている。
【００５８】
具体的には、離型基材２を形成する材料としては、例えば、ポリエチレン、ポリプロピレン、ポリエチレンテレフタレートなどの樹脂材料、例えば、鉄、アルミニウム、ステンレスなどの金属材料などが挙げられる。好ましくは、樹脂材料が挙げられる。
【００５９】
また、離型基材２の表面（上面）には、蛍光体層３および接着剤層４からの離型性を高めるため、必要に応じて、シリコーン処理、長鎖アルキル処理、フッ素処理などの離型処理がなされている。
【００６０】
離型基材２の厚みは、例えば、１０〜１０００μｍ、好ましくは、５０〜５００μｍである。
【００６１】
蛍光体層３は、離型基材２の上面に形成されており、互いに間隔を隔てて複数整列配置される蛍光体部５を備えている。
【００６２】
各蛍光体部５は、蛍光体層転写シート１の厚み方向に直交する方向、すなわち、離型基材２の面方向、具体的には、前後方向および左右方向に互いに間隔を隔てて配置されている。蛍光体部５は、例えば、前後方向に４列、左右方向に３列のパターンで整列配置されている。なお、各蛍光体部５は、後述するハウジング１５によって仕切られる各領域に対応するように、配置されている。
【００６３】
また、蛍光体部５は、平面視略円形状に形成されている。
【００６４】
蛍光体層３は、上記した粒子含有樹脂組成物からなる。
【００６５】
蛍光体層３の厚みは、例えば、２０〜５００μｍ、好ましくは、５０〜３００μｍである。
【００６６】
接着剤層４は、蛍光体層転写シート１の外形形状に対応するように形成され、具体的には、離型基材２の周縁部を露出するように形成されている。つまり、接着剤層４は、蛍光体層３の表面、および、蛍光体層３から露出する離型基材２の表面（周縁部を除く）を被覆するように、略平板シート状に形成されている。具体的には、接着剤層４は、各蛍光体部５の表面（上面および周側面）と、各蛍光体部５間における離型基材２の表面（上面）とに接触している。
【００６７】
接着剤層４としては、例えば、エポキシ接着剤組成物、シリコーン接着剤組成物、ウレタン接着剤組成物、アクリル接着剤組成物などの接着剤組成物から形成されている。接着剤組成物としては、好ましくは、エポキシ接着剤組成物、シリコーン接着剤組成物が挙げられ、さらに好ましくは、エポキシ接着剤組成物が挙げられる。
【００６８】
エポキシ接着剤組成物は、例えば、上記したエポキシ樹脂および硬化剤を含有しており、そのようなエポキシ樹脂および硬化剤としては、上記した樹脂で例示したエポキシ樹脂および硬化剤と同様のものが挙げられる。
【００６９】
接着剤層４の厚みＴ１、つまり、蛍光体層３の上面から蛍光体層転写シート１の上面までの高さは、例えば、１〜１０００μｍである。
【００７０】
そして、この蛍光体層転写シート１を製造するには、まず、図２（ａ）に示すように、離型基材２を用意する。
【００７１】
次いで、図２（ｂ）に示すように、粒子含有樹脂組成物８を離型基材２の上に塗布する。なお、粒子含有樹脂体組成物８には、必要により、粘度を調製するため、例えば、トルエンなどの溶媒を適宜の割合で配合することもできる。
【００７２】
粒子含有樹脂体組成物８の塗布では、例えば、印刷法などが用いられる。印刷法では、例えば、蛍光体部５の反転パターンに形成されたスクリーン６を、離型基材２の上に載置し、次いで、粒子含有樹脂体組成物８をスキージ７によってスクリーン６を介して印刷する。この印刷法では、各蛍光体部５の上面が、スクリーン６の上端面と面一となることにより、平坦となるので、粒子含有樹脂体組成物８を均一かつ簡便に塗布することができる。
【００７３】
その後、必要により、溶媒を加熱により除去した後、スクリーン６を離型基材２から引き上げることによって、図２（ｃ）に示すように、複数の蛍光体部５を備える蛍光体層３を形成する。
【００７４】
次いで、図２（ｄ）に示すように、接着剤組成物９を離型基材２の上に、蛍光体層３を被覆するように、塗布する。なお、接着剤組成物９には、必要により、粘度を調製するため、例えば、カルビトールアセテートなどの溶媒を適宜の割合で配合することもできる。
【００７５】
接着剤組成物９の塗布では、例えば、印刷法、塗工法などが用いられ、好ましくは、印刷法が用いられる。印刷法では、例えば、離型基材２の周縁部に枠部材２１を載置し、次いで、接着剤組成物９をスキージ７によって印刷する。この印刷法では、接着剤層４の上面が、枠部材２１の上端面と面一となることにより、平坦となるので、接着剤組成物９を均一かつ簡便に塗布することができる。
【００７６】
その後、必要により、溶媒を加熱により除去した後、枠部材２１を離型基材２から引き上げることによって、図２（ｅ）に示すように、接着剤層４を形成する。
【００７７】
これにより、蛍光体層転写シート１を得ることができる。
【００７８】
次に、この蛍光体層転写シート１を用いて発光装置１８を製造する方法について、図３を参照して説明する。
【００７９】
この方法では、まず、図３（ａ）に示すように、基板１０と、それの上に複数設けられる発光ダイオード１１とを用意する。
【００８０】
基板１０は、ベース基板１３、ベース基板１３の上面に形成される導体パターン１４、および、ベース基板１３の上面から上方に立設されるハウジング１５を備えている。
【００８１】
ベース基板１３は、平面視略矩形平板状に形成されており、例えば、ポリイミド樹脂などの公知の絶縁樹脂から形成されている。
【００８２】
導体パターン１４は、複数の発光ダイオード１１の端子と、各発光ダイオード１１に電気を供給するための電源の端子（図示せず）とを電気的に接続している。導体パターン１４は、例えば、銅、鉄などの導体材料から形成されている。
【００８３】
ハウジング１５は、平面視において、各発光ダイオード１１を１つずつ囲むように配置され、上方に向かって次第に幅狭となる断面略台形状に形成されている。これにより、ハウジング１５は、各発光ダイオード１１が収容される各領域を１つずつ仕切っている。また、ハウジング１５は、発光ダイオード１１が複数整列配置されることから、平面視略格子形状に形成されている。
【００８４】
なお、ハウジング１５により仕切られる領域は、平面視において、蛍光体部５よりやや小さい略円形状に形成されている。
【００８５】
発光ダイオード１１としては、例えば、主として青色光を発光する青色発光ダイオード（青色ＬＥＤ）などが挙げられる。
【００８６】
発光ダイオード１１は、ベース基板１３の上に複数設けられている。各発光ダイオード１１は、ハウジング１５によって仕切られる各領域内に設けられ、導体パターン１４とワイヤ１６を介して電気的に接続（ワイヤボンディング）されている。なお、発光ダイオード１１は、ウエハをダイシングすることにより得られる。
【００８７】
なお、ベース基板１３の上には、ハウジング１５によって仕切られる各領域に封止層１２が充填されており、これによって、各発光ダイオード１１が封止されている。封止層１２は、例えば、シリコーン樹脂などの公知の封止樹脂から形成され、その上面が、ハウジング１５の上面と厚み方向において面一に形成されている。
【００８８】
次いで、この方法では、図３（ｂ）に示すように、上記の蛍光体層転写シート１を用いて、蛍光体層３を基板１０の上に転写する。
【００８９】
具体的には、蛍光体層転写シート１の接着剤層４の表面（図３（ｂ）における下面（裏面）で、図２（ｅ）における上面）を、基板１０のハウジング１５の表面（上面）および封止層１２の表面（上面）に当接させる。
【００９０】
この転写では、各蛍光体部５は、各発光ダイオード１１を仕切る各領域に対応させるにように、つまり、各蛍光体部５と、各発光ダイオード１１とが１対１対応となるように、接着剤層４を介して、各発光ダイオード１１の上側を被覆する。
【００９１】
これにより、蛍光体層３が、接着剤層４を介して、ハウジング１５および封止層１２の上面に貼着される。
【００９２】
また、蛍光体層３は、発光ダイオード１１を被覆するように設置される。具体的には、各蛍光体部５が、平面視において、発光ダイオード１１に対応するハウジング１５により仕切られる各領域を含むように、蛍光体層３が設置される。より具体的には、各蛍光体部５と、上記した各領域とが、１対１対応となるように、各蛍光体部５が、各発光ダイオード１１の上側を被覆する。
【００９３】
次いで、図３（ｂ）の仮想線で示すように、離型基材２を、蛍光体層３の表面（上面）および各蛍光体部５間から露出する接着剤層４の表面（上面）から、剥離する。
【００９４】
その後、図３（ｃ）に示すように、接着剤層４を加熱により硬化させる。加熱温度は、例えば、１００〜１５０℃である。
【００９５】
これによって、蛍光体層３がハウジング１５および封止層１２の上面に接着剤層４を介して接着される。
【００９６】
なお、接着剤層４は、上記した硬化により、主に厚み方向に収縮する。硬化後の接着剤層４の厚み（蛍光体層３の下面からハウジング１５および封止層１２の上面までの高さ）Ｔ２は、例えば、１〜１０００μｍである。
【００９７】
その後、図３（ｄ）に示すように、複数のレンズ１７を、各蛍光体部５の上に、設置する。レンズ１７は、略半球形状（略ドーム形状）をなし、各発光ダイオード１１を封止する封止層１２の上を被覆するように、公知の接着剤層（図示しない）を介して設置される。レンズ１７は、例えば、シリコーン樹脂などの透明樹脂から形成されている。
【００９８】
そして、上記した蛍光体層３は、蛍光体粒子および光散乱粒子が分散された樹脂からなるので、発光装置１８では、各発光ダイオード１１間において青色光の発光波長のばらつきが生じていても、各発光ダイオード１１を被覆する蛍光体層３により、色度のばらつきを低減しながら黄色光に変換することができる。
【００９９】
そのため、この発光装置１８、または、各発光ダイオード１１に対応してダイシングした複数の発光装置１８間において、色度のばらつきが低減された白色光の発光を達成することができる。
【０１００】
また、上記した蛍光体層転写シート１によれば、蛍光体層３を基板１０に転写する簡易な方法によって、蛍光体層３を接着剤層４を介して基板１０に簡便に接着することができる。そのため、発光装置１８を簡便な方法で、優れた製造コストで得ることができる。
【０１０１】
なお、上記した図２および図３の説明では、発光装置１８の製造において、まず、蛍光体層３を、離型基材２の上に形成して、蛍光体層転写シート１を形成した後、これを用いて、蛍光体層３を基板１０の上に転写しているが、例えば、図示しないが、蛍光体層３を、基板１０の上に直接形成することもできる。
【０１０２】
すなわち、粒子含有樹脂組成物８を、例えば、スクリーン印刷などの塗布方法によって、図３（ａ）が参照されるように、封止層１２およびハウジング１５の上面に直接塗布する。その後、必要により、溶媒を加熱により除去する。
【０１０３】
この方法によれば、離型基材２および接着剤層４を用意および形成する必要がないので、蛍光体層３を簡便に形成することができる。
【０１０４】
また、上記した説明では、基板１０に封止層１２を設けているが、例えば、図示しないが、封止層１２を設けることなく、発光ダイオード１１が収容される領域を中空形状にすることもできる。
【０１０５】
また、上記した説明では、発光装置１８にレンズ１７を設けているが、例えば、図示しないが、レンズ１７を設けることなく、発光装置１８を構成することもできる。
【０１０６】
また、上記した説明では、発光ダイオード１１をワイヤ１６を介して導体パターン１４と電気的に接続（ワイヤボンディング）しているが、例えば、図示しないが、発光ダイオード１１の下面に端子を形成し、かかる端子と、導体パターン１４の端子とを、ワイヤ１６を用いることなく、はんだなどによって電気的に接続（フリップチップボンディング）することもできる。
【０１０７】
さらに、上記した説明では、蛍光体層３を、発光ダイオード１１の上側に間隔を隔てて設けているが、例えば、発光ダイオード１１の表面（上面および側面）にそれを直接被覆するように設けることもできる。
【実施例】
【０１０８】
以下に実施例および比較例を示し、本発明をさらに具体的に説明するが、本発明は、何ら実施例および比較例に限定されない。
【０１０９】
実施例１
（蛍光体層転写シートの作製）
ポリエチレンテレフタレートからなる厚み５０μｍの離型基材を用意した（図２（ａ）参照）。
【０１１０】
また、エポキシ樹脂（ビスフェノールＡ型エポキシ樹脂、エポキシ当量６５０ｇ／ｅｑｉｖ．、粘度（２５℃）２０００ｍＰａ・ｓ）５０質量部および硬化剤（酸無水物化合物）３０質量部を配合して、エポキシ樹脂組成物を調製した。このエポキシ樹脂組成物８０質量部に、Ｙ３Ａｌ５Ｏ１２:Ｃｅからなる蛍光体粒子（球形状、平均粒子径１７μｍ）１７質量部、および、シリカ粒子（光散乱粒子、球形状、屈折率（ｎ）：１．４５、平均粒子径４．６μｍ）１０質量部を配合し、攪拌混合することにより、粒子含有樹脂組成物を調製した。
【０１１１】
次いで、調製した粒子含有樹脂組成物を離型基材の上に、上記した印刷法によって塗布した（図２（ｂ）参照）。印刷法では、まず、上記したパターンのスクリーンを離型基材の上に載置し、次いで、粒子含有樹脂組成物を、スキージによってスクリーンを介して印刷した。その後、スクリーンを離型基材から引き上げることによって、複数整列配置された蛍光体部を備える、厚み３００μｍの蛍光体層を形成した（図２（ｃ）参照）。
【０１１２】
別途、エポキシ樹脂（ビスフェノールＡ型エポキシ樹脂、エポキシ当量６００ｇ／ｅｑｉｖ．、粘度（２５℃）２０００ｍＰａ・ｓ）５０質量部、および、硬化剤（酸無水物化合物）３０質量部を配合して、均一攪拌することにより、エポキシ接着剤組成物を調製した。
【０１１３】
次いで、離型基材の周縁部に枠部材を載置し、次いで、調製したエポキシ接着剤組成物をスキージによって印刷した（図２（ｄ）参照）。その後、枠部材を離型基材から引き上げることによって、厚み（Ｔ１）６７μｍの接着剤層を形成した（図２（ｅ）参照）。
【０１１４】
これにより、蛍光体層転写シートを作製した（図１参照）。
【０１１５】
（発光装置の製造）
ベース基板、導体パターンおよびハウジングを備える基板と、複数の青色発光ダイオードとを用意した（図３（ａ）参照）。なお、各青色発光ダイオードを、ワイヤを介して導体パターンとワイヤボンディングした後、封止層によって封止した。
【０１１６】
次いで、上記で製造した蛍光体層転写シートを用いて、蛍光体層を基板の上に転写した（図３（ｂ）参照）。
【０１１７】
すなわち、蛍光体層転写シートの接着剤層の表面を、基板のハウジングの上面および封止層の上面に当接させることにより、蛍光体層の各蛍光体部を、接着剤層を介して、ハウジングおよび封止層の上面に、各青色発光ダイオードを被覆するように貼着した。
【０１１８】
次いで、離型基材を剥離した（図３（ｂ）の仮想線参照）。
【０１１９】
その後、接着剤層を１５０℃の加熱によって硬化させた（図３（ｃ）参照）。硬化後の接着剤層の厚み（Ｔ２）は４０μｍであった。
【０１２０】
その後、ドーム形状のレンズを接着剤層（シリコーン系）を介して設置した。これにより、発光装置を製造した。
【０１２１】
比較例１
粒子含有樹脂組成物の調製において、シリカ粒子（光散乱粒子）を配合しなかったこと、および、色調を合わせるために蛍光体層の厚みを５００μｍにしたこと以外は、実施例１と同様にして、蛍光体層を形成することにより、蛍光体層転写シートを作製し、続いて、発光装置を製造した。
【０１２２】
（評価）
（色度の測定）
実施例１および比較例１の蛍光体層転写シートの色度を、図４に示す異なる波長毎に、分光放射計（瞬間マルチ測光システム：ＭＣＰＤ−７０００、大塚電子社製）を用いて測定して、ｘｙ色度図を作成した。それを、図４に示す。
【０１２３】
図４から分かるように、実施例１の蛍光体層転写シートでは、ｘｙ色度図におけるｘ軸における数値範囲が０．０１３（＝０．２９７−０．２８４）であり、ｘ軸の数値範囲が０．０２０（＝０．２９８−０．２７８）である比較例１の蛍光体層転写シートに比べて、格段に小さい。つまり、実施例１は、比較例１に比べて、ｘ軸のばらつきが小さいことが分かる。
【０１２４】
また、実施例１の蛍光体層転写シートでは、ｘｙ色度図におけるｙ軸における数値範囲が０．０８２（＝０．３３７−０．２５５）であり、ｙ軸の数値範囲が０．０９５（＝０．３３５−０．２４０）である比較例１の蛍光体層転写シートに比べて、小さい。つまり、実施例１は、比較例１に比べて、ｙ軸のばらつきが小さいことが分かる。
【０１２５】
従って、実施例１は、比較例１に比べて、異なる波長に基づく色度のばらつきが低減されていることが分かる。
【符号の説明】
【０１２６】
３    蛍光体層
１０  基板
１１  発光ダイオード
１８  発光装置
【図１】
0005766411.tif 000002
【図２】
0005766411.tif 000003
【図３】
0005766411.tif 000004
【図４】
0005766411.tif 000005